(57)【要約】【課題】カーボンナノチューブなどの炭素材料中に不純物として含まれるアモルファスカーボンや金属微粒子などをこの炭素材料に損傷を与えることなく選択的に除去して精製を行うことができる炭素材料の製造方法を提供する。【解決手段】カーボンナノチューブなどの炭素材料を水蒸気および／または塩化水素を含む雰囲気中に保持することにより精製を行う。水蒸気および／または塩化水素を含む雰囲気は例えば２５０℃以上６５０℃以下の温度に加熱し、あるいは紫外線などの電磁波を照射し、圧力は例えば０．１気圧以上１０気圧以下とする。保持時間は例えば１０分〜１０時間とする。炭素材料をＣＶＤ装置の反応室で成長させ、続いてこの反応室で炭素材料の精製を行うようにしてもよい。【選択図】図１
2007254271.tif 000002
【特許請求の範囲】
【請求項１】
炭素材料を水蒸気および／または塩化水素を含む雰囲気中に保持することにより精製を行うようにしたことを特徴とする炭素材料の製造方法。
【請求項２】
塩酸を空気でバブリングすることにより発生させた水蒸気および塩化水素を含む雰囲気中に上記炭素材料を保持するようにしたことを特徴とする請求項１記載の炭素材料の製造方法。
【請求項３】
上記炭素材料を２５０℃以上６５０℃以下の温度に加熱された上記水蒸気および／または塩化水素を含む雰囲気中に保持するようにしたことを特徴とする請求項１記載の炭素材料の製造方法。
【請求項４】
上記炭素材料を電磁波が照射された上記水蒸気および／または塩化水素を含む雰囲気中に保持するようにしたことを特徴とする請求項１記載の炭素材料の製造方法。
【請求項５】
上記水蒸気および／または塩化水素を含む雰囲気の圧力が０．１気圧以上１０気圧以下であることを特徴とする請求項１記載の炭素材料の製造方法。
【請求項６】
上記炭素材料を化学気相成長装置の反応室において化学気相成長法により成長させた後、この反応室において上記炭素材料を上記水蒸気および／または塩化水素を含む雰囲気中に保持することにより精製を行うようにしたことを特徴とする請求項１記載の炭素材料の製造方法。
【請求項７】
上記炭素材料はカーボンナノチューブであることを特徴とする請求項１記載の炭素材料の製造方法。
【請求項８】
上記炭素材料は単層カーボンナノチューブであることを特徴とする請求項１記載の炭素材料の製造方法。
【請求項９】
化学気相成長装置の反応室において、アルコールまたはアルコールの水溶液を気化させることにより得られるガスを反応ガスに用い、化学気相成長法により常圧で上記単層カーボンナノチューブを成長させた後、この反応室において上記単層カーボンナノチューブを水蒸気および／または塩化水素を含む雰囲気中に保持することにより精製を行うようにしたことを特徴とする請求項８記載の炭素材料の製造方法。
【請求項１０】
化学気相成長装置の反応室の反応部の外部で上記アルコールまたはアルコールの水溶液を気化させることにより得られるガスを上記反応部に導入するようにしたことを特徴とする請求項９記載の炭素材料の製造方法。
【請求項１１】
上記アルコールの水溶液のアルコール濃度が０％より大きく１００％未満であることを特徴とする請求項９記載の炭素材料の製造方法。
【請求項１２】
上記アルコールの水溶液のアルコール濃度が５０％以上９５％以下であることを特徴とする請求項９記載の炭素材料の製造方法。
【請求項１３】
上記アルコールの水溶液のアルコール濃度が５０％以上８０％以下であることを特徴とする請求項９記載の炭素材料の製造方法。
【請求項１４】
上記アルコールが一価アルコールであることを特徴とする請求項９記載の炭素材料の製造方法。
【請求項１５】
上記アルコールの水溶液のアルコール濃度および／または上記アルコールの水溶液の気化速度を調節することにより上記単層カーボンナノチューブの直径および／または直径の分布を制御するようにしたことを特徴とする請求項９記載の炭素材料の製造方法。
【請求項１６】
水蒸気および／または塩化水素を含む雰囲気中に保持することにより炭素材料の精製を行うことにより製造されることを特徴とする炭素材料。
【請求項１７】
炭素材料を用いた電子素子の製造方法において、
上記炭素材料を水蒸気および／または塩化水素を含む雰囲気中に保持することにより精製を行うようにしたことを特徴とする電子素子の製造方法。
【発明の詳細な説明】
【技術分野】
【０００１】
この発明は炭素材料の製造方法、炭素材料および電子素子の製造方法に関し、例えば、カーボンナノチューブを用いる各種の素子の製造に適用して好適なものである。
【背景技術】
【０００２】
カーボンナノチューブを用いて有用な素子を作製するためには、アモルファスカーボンや金属微粒子などのプロセス残渣が少ないカーボンナノチューブの製造方法が必要とされる。アモルファスカーボンや金属微粒子などを除去する方法としては、従来より各種の方法が知られている（例えば、特許文献１、２および非特許文献１〜６参照。）。アモルファスカーボンを除去する方法としては、カーボンナノチューブとアモルファスカーボンとの混合物を加熱された硝酸などの酸化性雰囲気中に数時間保持する方法がある。一方、金属微粒子を除去する方法としては、塩酸などの酸浴を用いる方法がある。
【０００３】
【特許文献１】米国特許出願公開第２００２００９２９８４号公報
【特許文献２】米国特許出願公開第２００５０２３４２６３号公報
【非特許文献１】K.Hernadi et al.,"Reactivity of different kinds of carbon during oxidative purification of catalytically prepared carbon nanotubes"Solid State Ionics,vol.141-142(2001),pp.203-209
【非特許文献２】M.Monthioux et al.,"Sensitivity of single-wall carbon nanotubes to chemical processing:an electron microscopy investigation"Carbon,vol.39(2001),pp.1251-1272
【非特許文献３】J.M.Moon et al.,"High-Yield Purification Process of Single walled Carbon Nanotubes"J.Phys.Chem.B,vol.105(2001),pp.5677-5681
【非特許文献４】J.L.Zimmerman et al.,"Gas-Phase Purification of Single-WallCarbon Nanotubes"Chem.Mater.,vol.12(2000),pp.1361-1366
【非特許文献５】S.R.C.Vivekchand et al.,"New Method of Purification of Carbon Nanotubes Based on Hydrogen Treatment"J.Phys.Chem.B,vol.108(2004),pp.6935-6937
【非特許文献６】D.Nepal et al.,"A facile and rapid purification method for single-walled carbon nanotubes"Carbon,vol.43(2005),pp.660-662
【発明の開示】
【発明が解決しようとする課題】
【０００４】
しかしながら、カーボンナノチューブとアモルファスカーボンとの混合物を加熱された酸化性雰囲気中に保持する方法では、アモルファスカーボンを選択的に除去することが難しいだけでなく、カーボンナノチューブに損傷が生じてしまう。また、塩酸などの酸浴を用いて金属微粒子を除去する方法では、金属微粒子を選択的に除去することが難しいだけでなく、通常は超音波処理を併用することもあって、カーボンナノチューブに損傷が生じてしまう。このため、カーボンナノチューブの成長後に、アモルファスカーボンや金属微粒子などの望まない物質の除去を可能とし、しかもカーボンナノチューブに損傷を与えない方法が必要とされるが、これまで有効な方法は提案されていないのが実情である。
【０００５】
そこで、この発明が解決しようとする課題は、カーボンナノチューブなどの炭素材料中に不純物として含まれるアモルファスカーボンや金属微粒子などをこの炭素材料に損傷を与えることなく選択的に除去して精製を行うことができる炭素材料の製造方法、この方法により製造される炭素材料およびこの方法を用いる電子素子の製造方法を提供することである。
【課題を解決するための手段】
【０００６】
上記課題を解決するために、第１の発明は、
炭素材料を水蒸気および／または塩化水素を含む雰囲気中に保持することにより精製を行うようにしたことを特徴とする炭素材料の製造方法である。
第２の発明は、
水蒸気および／または塩化水素を含む雰囲気中に保持することにより炭素材料の精製を行うことにより製造されることを特徴とする炭素材料である。
第３の発明は、
炭素材料を用いた電子素子の製造方法において、
上記炭素材料を水蒸気および／または塩化水素を含む雰囲気中に保持することにより精製を行うようにしたことを特徴とするものである。
【０００７】
第１〜第３の発明において、炭素材料は、基本的には炭素原子が規則的に配列した構造を有するもの全て、言い換えるとアモルファスカーボン以外のもの全てを含み、具体的には、例えば、カーボンナノチューブ（単層カーボンナノチューブおよび多層カーボンナノチューブ）、カーボンナノファイバー、フラーレン、グラファイトなどである。この炭素材料は、アーク放電法、レーザーアブレーション法、プラズマ合成法、化学気相成長（ＣＶＤ）法、炭化水素触媒分解法などによって成長（合成）されるが、これに限定されるものではない。この炭素材料は、典型的には、成長時にプロセス残渣として残って不純物となるアモルファスカーボンおよび／または金属微粒子を含む。金属微粒子は、典型的には炭素材料の成長時の触媒に用いられる金属により形成されるものであるが、これに限定されるものではない。
【０００８】
炭素材料を水蒸気および／または塩化水素を含む雰囲気中に保持する場合の雰囲気の温度および圧力ならびに時間は、炭素材料の種類、炭素材料の成長に用いる方法、炭素材料に含まれるアモルファスカーボンおよび／または金属微粒子の量や存在形態などに応じて適宜選ばれる。具体的には、水蒸気および／または塩化水素を含む雰囲気は、水蒸気および／または塩化水素にエネルギーを付与してアモルファスカーボンおよび／または金属微粒子の除去速度の向上を図る観点より、例えば２５０℃以上６５０℃以下の温度に加熱されるが、これに限定されるものではない。ここで、水蒸気の比誘電率は温度の上昇に伴って減少するため、水蒸気により、非極性物質であるアモルファスカーボンをより選択的に除去することが可能である。この水蒸気および／または塩化水素を含む雰囲気の圧力は例えば０．１気圧以上１０気圧以下とするが、これに限定されるものではない。また、この水蒸気および／または塩化水素を含む雰囲気に保持する時間は例えば１０分〜１０時間であるが、これに限定されるものではない。水蒸気および／または塩化水素を含む雰囲気を加熱する代わりに、あるいは加熱と同時に、電磁波、具体的には例えば高周波、マイクロ波、赤外線、可視光線、紫外線などを照射することにより励起するようにしてもよい。
【０００９】
炭素材料にアモルファスカーボンが含まれる場合には、この炭素材料に水蒸気が接触するとこのアモルファスカーボンの酸化が促進されて除去される。また、炭素材料に金属微粒子が含まれる場合には、この炭素材料に塩化水素が接触するとこの金属微粒子が分解されて除去される。さらに、水蒸気および／または塩化水素の分解により水素などの分解生成物が生成される場合、この分解生成物と炭素材料との反応によりアモルファスカーボンおよび／または金属微粒子が分解されて除去されることもある。水蒸気および／または塩化水素を含む雰囲気中に空気または酸素を含ませることにより、酸素の作用でアモルファスカーボンが酸化されて除去される効果も併せて得ることができる。あるいは、水蒸気および／または塩化水素を含む雰囲気中に水素（中性または荷電状態）を含ませることにより、水素の作用でアモルファスカーボンや金属微粒子が水素化されて除去される効果も併せて得ることができる。
【００１０】
好適には、炭素材料を水蒸気および塩化水素を含む雰囲気中に保持することにより精製を行う。この場合、炭素材料に含まれるアモルファスカーボンおよび金属微粒子を一回の処理で除去することができ、極めて効率的である。炭素材料の成長時に金属触媒を用いる場合、金属微粒子はアモルファスカーボンで覆われた状態で存在することが多いため、炭素材料を水蒸気および塩化水素を含む雰囲気中に保持した場合、水蒸気の作用でまずアモルファスカーボンが除去され、続いて露出した金属微粒子が塩化水素の作用で除去されると考えられる。炭素材料をまず水蒸気だけを含む雰囲気中に保持し、続いて塩化水素だけを含む雰囲気中に保持しても、炭素材料に含まれるアモルファスカーボンおよび金属微粒子を除去することができる。
【００１１】
一つの実施形態においては、炭素材料を化学気相成長装置の反応室において化学気相成長法により成長させた後、この反応室においてこの炭素材料を水蒸気および／または塩化水素を含む雰囲気中に保持することにより精製を行う。こうすることで、炭素材料の成長および精製を化学気相成長装置の反応室において連続的に行うことができるので、効率的であるだけでなく、炭素材料を途中で大気に晒さないで済むため汚染を防止することができる。
【００１２】
炭素材料が単層カーボンナノチューブである場合、好適な一つの実施形態においては、アルコールまたはアルコールの水溶液を気化させることにより得られるガスを反応ガスに用い、化学気相成長法により常圧で単層カーボンナノチューブを成長させた後、この単層カーボンナノチューブを水蒸気および／または塩化水素を含む雰囲気中に保持することにより精製を行う。最も好適には、化学気相成長装置の反応室において、アルコールまたはアルコールの水溶液を気化させることにより得られるガスを反応ガスに用い、化学気相成長法により常圧で単層カーボンナノチューブを成長させた後、この反応室においてこの単層カーボンナノチューブを水蒸気および／または塩化水素を含む雰囲気中に保持することにより精製を行う。化学気相成長法により常圧で単層カーボンナノチューブを成長させる場合、典型的には、化学気相成長装置の反応室の反応部の外部でアルコールまたはアルコールの水溶液を自然蒸発などで気化させることにより得られるガスをこの反応部に導入することにより反応を行う。このように化学気相成長法により常圧で単層カーボンナノチューブを成長させることにより、化学気相成長法により減圧下で単層カーボンナノチューブを成長させる場合に比べて、成長パラメータの制御が容易であり、制御された構造を有する高品質の単層カーボンナノチューブの成長が容易である。また、アルコールまたはアルコールの水溶液を気化させることにより得られるガスを反応ガスに用いることにより、直径が極めて小さい単層カーボンナノチューブを含み、かつ直径の分布幅が極めて狭い単層カーボンナノチューブの成長が可能となる。
【００１３】
アルコールの水溶液のアルコール濃度（体積濃度）は０％より大きく１００％未満であり、この範囲内であれば基本的にはアルコール濃度は問わないが、アルコール濃度が７５％以上では１００％に近いほどより小さい直径の単層カーボンナノチューブを製造することができ、アルコール濃度が５０％以上９５％以下、好適には５０％以上８０％以下とすると直径の分布幅が狭い単層カーボンナノチューブを製造することができ、特にアルコール濃度が７０％以上８０％以下では直径の分布幅が極めて狭い単層カーボンナノチューブを製造することができる。単層カーボンナノチューブの成長温度は、一般的には５００℃以上１５００℃以下であり、好適には、６５０℃以上９００℃以下、より好適には８００℃以上９００℃以下とするが、これに限定されるものではない。単層カーボンナノチューブの成長は、典型的には、この成長温度において、アルコールまたはアルコールの水溶液を気化させることにより得られるガスを金属触媒に接触させることにより行う。金属触媒としては、カーボンナノチューブの成長に従来より用いられている公知の各種のものを用いることができる。
【００１４】
アルコールとしては基本的にはどのようなものを用いてもよく、一価アルコールでも多価アルコールでもよく、飽和アルコールでも不飽和アルコールでもよい。一般に炭素数が少ない一価アルコールは常温で液体であり、水と任意に混和するため、アルコール濃度が高い水溶液も容易に調製することができ、好ましい。アルコールとしては、具体的には、メタノール、エタノール、１−プロパノール、２−プロパノール（イソプロパノール）、１−ブタノール、２−ブタノール（ｓｅｃ−ブタノール）、２−メチル−１−プロパノール（イソブタノール）、２−メチル−２−プロパノール（ｔｅｒｔ−ブタノール）などが挙げられるが、これらに限定されるものではない。
アルコールの水溶液のアルコール濃度および／またはアルコールの水溶液の気化速度を調節することにより、単層カーボンナノチューブの直径および／または直径の分布を制御することができる。アルコールの水溶液の気化速度は、例えば、アルコールの水溶液を入れる容器の温度を変えることにより調節することができる。
【００１５】
この炭素材料は各種の素子に用いることができる。この素子は、基本的にはどのようなものであってもよいが、例えば、炭素材料の電気的、機械的、電気光学的あるいは電気機械的特性を応用する素子などである。炭素材料のうちカーボンナノチューブ、取り分け単層カーボンナノチューブを用いる電子素子としては、電界放出素子、電界効果トランジスタ（ＦＥＴ）（薄膜トランジスタ（ＴＦＴ）も含む）、単電子トランジスタ、分子センサー、太陽電池、光電変換素子、発光素子、メモリーなどが挙げられる。
【００１６】
上述のように構成されたこの発明においては、炭素材料を水蒸気および／または塩化水素を含む雰囲気に晒しても炭素材料には殆ど、あるいは全く影響を及ぼさないので、この炭素材料の炭素原子が規則的に配列した構造の損傷は実質的に生じない。また、水蒸気および／または塩化水素あるいはその分解生成物の作用により、炭素材料に含まれるアモルファスカーボンおよび／または金属微粒子を選択的にしかも効率的に除去することができる。
【発明の効果】
【００１７】
この発明によれば、高純度の炭素材料を容易に製造することができる。そして、この方法により製造された高純度の炭素材料を用いることにより、高性能の電子素子を得ることができる。
【発明を実施するための最良の形態】
【００１８】
以下、この発明の実施形態について図面を参照しながら説明する。
まず、この発明の第１の実施形態について説明する。
第１の実施形態においては、アーク放電法、レーザーアブレーション法、プラズマ合成法、減圧ＣＶＤ法などの従来公知の方法により成長された炭素材料の精製を行う。この炭素材料は、この炭素材料の成長時にプロセス残渣として残って不純物となったアモルファスカーボンおよび／または金属微粒子を含む。
【００１９】
まず、従来公知の方法により成長された炭素材料を外部空間から隔離された容器中に入れる。次に、この容器中でこの炭素材料を水蒸気および／または塩化水素を含む雰囲気中に保持する。通常は容器の外部で水蒸気および／または塩化水素を発生させ、これを容器中に導入することにより、水蒸気および／または塩化水素を含む雰囲気を作る。この水蒸気および／または塩化水素を含む雰囲気は、例えば２５０℃以上６５０℃以下、好適には３５０℃以上４００℃以下の温度に加熱し、圧力は例えば０．１気圧以上１０気圧以下とする。また、この水蒸気および／または塩化水素を含む雰囲気中に炭素材料を保持する時間は例えば１０分〜１０時間、典型的には１〜５時間である。
【００２０】
このように、この第１の実施形態によれば、炭素材料を水蒸気および／または塩化水素を含む雰囲気中に保持することにより、炭素材料にアモルファスカーボンが含まれる場合には水蒸気あるいはその分解により生成される水素などの分解生成物の作用により、このアモルファスカーボンの酸化が促進され分解されて除去され、炭素材料に金属微粒子が含まれる場合には塩化水素あるいはその分解により生成される水素などの分解生成物の作用により、この金属微粒子が分解されて除去される。こうして炭素材料に含まれるアモルファスカーボンや金属微粒子などの不純物が除去され、精製が行われる。この場合、炭素材料を水蒸気および／または塩化水素に晒しても炭素原子が規則的に配列した構造に損傷は生じない。また、精製を行う際に超音波処理が不要であるので、この超音波処理による炭素材料の損傷の問題もない。
【００２１】
〈実施例１〉
Ｎｉ触媒を用いてアーク放電法により成長させたカーボンナノチューブの試料の精製を行った。
図１は試料の精製に用いた精製装置を示す。図１に示すように、石英製の横型の容器１を炉２内に入れる。容器１の両端は炉２の外部に突き出るようにする。炉２の温度は熱電対（図示せず）により測定し、温度制御装置３により制御する。炉２の温度は温度制御装置３によりプログラム可能である。炉２の外部にある容器１の一端に、水蒸気および塩化水素の原料として塩酸４が入れられたバブラ５が配管６を介して接続されている。バブラ５中の塩酸４には配管７を介して空気や酸素などのキャリアガスが供給されるようになっており、バブリングにより水蒸気および塩化水素を発生させることができるようになっている。炉２の一端から供給された水蒸気、塩化水素、空気あるいは酸素およびこれらが試料と反応して生成されるガスは容器１の他端から外部に排気される。
【００２２】
セラミックス製のボート８上にアーク放電法により成長させたカーボンナノチューブの試料９を載せ、これを炉２の中心部の容器１の中に置いた。そして、配管７を介してバブラ５中の塩酸４に室温で空気を供給してバブリングすることにより発生した水蒸気、塩化水素および空気の混合気体を配管６を介して１リットル／ｍｉｎの流量で容器１に流す。容器１は室温から１０℃／ｍｉｎの昇温速度で３５０℃に加熱され、この温度で３時間保持されるように、温度制御装置３がプログラムされている。３５０℃で３時間保持してから炉２の加熱を停止し、容器１を自然対流により冷却する。こうして試料９の精製を行った。
この後、精製を行った試料９を、時間および温度を変えた異なる条件で、超音波を当てながら塩酸溶液（２３ｗｔ％）中に置いてカーボンナノチューブを分散させ、リンスを行った。この結果得られる懸濁液（サスペンション）を遠心分離し（１４０００ｒｐｍで１０分間）、上清（上澄み）の酸を外部に取り除いた。沈降物（カーボンナノチューブ）を脱イオン水で再び懸濁し、三回遠心分離を行い、真空乾燥した。
【００２３】
図２Ａは精製前の試料の透過型電子顕微鏡（transmission electron microscopy，ＴＥＭ) 像を示す。図２Ａから分かるように、精製前、すなわちアーク放電法による成長直後の試料にはカーボンナノチューブ以外に不純物としてアモルファスカーボンおよび金属微粒子が含まれている。図２Ｂは、この試料におけるカーボンナノチューブ１１と不純物として含まれるアモルファスカーボン１２および金属微粒子１３とが混在した様子を模式的に示したものである。アモルファスカーボン１２は金属微粒子１３を覆うように形成されていることが多い。一般に、これらのアモルファスカーボン１２および金属微粒子１３の一方を他方から分離することは非常に難しい。
【００２４】
図３ＡおよびＢは精製後の試料のＴＥＭ像であり、図３Ａは低倍率のもの、図３Ｂは高倍率のものである。図３ＡおよびＢより、精製後の試料にはアモルファスカーボンおよび金属微粒子は殆ど観察されず、アモルファスカーボンおよび金属微粒子がほぼ完全に除去されていることが分かる。図４はこの試料のラマンスペクトルである。図４より、単層カーボンナノチューブに特徴的なラジアルブリージングモード（radial-breathing mode,ＲＢＭ）が現れている一方で、アモルファスカーボンのような欠陥のあるカーボンを含むことを示すＤバンドの強度は極めて小さく、この試料にアモルファスカーボンが殆ど含まれていないことが分かる。このことから明らかなように、この精製後の試料は実質的に単層カーボンナノチューブのみからなる。この単層カーボンナノチューブの平均直径は１．５５ｎｍであり、図３Ｂ中「１．５５ｎｍ」の数値はこの平均直径を示す。
【００２５】
図５Ａは精製前の試料（以下「試料１」という）のＴＥＭ像、図５Ｂは精製後の試料（以下「試料２」という）のＴＥＭ像、図５Ｃは酸化性雰囲気を用いる従来の精製方法による精製後の試料（以下「試料３」という）のＴＥＭ像である。試料３は精製方法以外のことについては試料２と同じである。図５ＡおよびＢより、精製後の試料２では、精製前の試料１に比べて、アモルファスカーボンおよび金属微粒子が殆ど観察されないことが分かる。これに対して、図５Ｃに示すように、従来の精製方法による精製後の試料３では、アモルファスカーボンおよび金属微粒子が多く残存していることが分かる。
【００２６】
図６Ａ、ＢおよびＣはそれぞれ試料１、２、３のＸ線回折（ＸＲＤ）パターンである。図６ＡおよびＢより、精製後の試料２では精製前の試料１に比べて、２θ＝２６度付近にあるカーボンナノチューブ固有の回折ピークが高い強度でシャープに現れており、精製によって殆どのアモルファスカーボンが除去されたことが分かる。さらに、精製後の試料２では精製前の試料１に比べて、例えば２θ＝４５度付近に現れている金属微粒子からの回折ピークの強度が著しく減少しており、精製処理によって殆どの金属微粒子が除去されたことが分かる。これに対して、図６Ｃに示すように、従来の精製方法による精製後の試料３では、金属微粒子からの回折ピークが高い強度で現れており、金属微粒子の除去が十分でないことが分かる。
【００２７】
図７Ａ、ＢおよびＣはそれぞれ試料１、２、３のＸ線光電子分光（X-ray photoelectron spectroscopy，ＸＰＳ）スペクトル、図８Ａ、ＢおよびＣは炭素（Ｃ）の１ｓ軌道に由来するピーク付近の拡大図、図９Ａ、ＢおよびＣは酸素（Ｏ）の１ｓ軌道に由来するピーク付近の拡大図である。このＸＰＳスペクトルから分かるように、精製後の試料２の炭素（Ｃ）の１ｓ軌道に由来するピークの強度は精製前の試料１と比べて大きく変化していない。これは、精製処理中に単層カーボンナノチューブの壁面が損傷を受けていないことを意味している。また、精製後の試料２の酸素（Ｏ）の１ｓ軌道に由来するピークの強度も精製前の試料１と比べて大きく変化していない。これは、単層カーボンナノチューブの表面に酸素を含む官能基が殆ど存在していないことを意味しており、酸素は単層カーボンナノチューブの表面に吸着していると考えられる。
【００２８】
表１にＸＰＳ測定により求めた試料１、２、３の成分元素の含有量をｗｔ％で示す。表１より、精製後の試料２は精製前の試料１に比べて、炭素の含有量は約１．４ポイント、ニッケルの含有量は約０．２３ポイント減少しており、アモルファスカーボンおよび金属微粒子とも減少していることが分かる。従来の精製方法による精製後の試料３では、炭素の含有量は試料２に比べて少し少ないものの、ＮｉおよびＯの含有量が試料２に比べて多い。
【００２９】
【表１】
2007254271.tif 000003
【００３０】
図１０は、精製による試料からのアモルファスカーボンおよび金属微粒子の除去の度合いの評価のために作製した単層カーボンナノチューブＦＥＴのドレイン電流−ドレイン電圧曲線である。この単層カーボンナノチューブＦＥＴは次のようにして作製した。まず、導電性Ｓｉ基板上に形成されたＳｉＯ2 膜の表面にソース電極およびドレイン電極として用いるＡｕ／Ｔｉマイクロ電極を互いに対向して作製し、続いて単層カーボンナノチューブをアルコールに分散させた溶媒をこれらのＡｕ／Ｔｉマイクロ電極間に滴下した後、これらのＡｕ／Ｔｉマイクロ電極と滴下により得られた単層カーボンナノチューブとをＰｔで接続する。こうして作製した単層カーボンナノチューブＦＥＴのバックゲート（導電性Ｓｉ基板）によりゲート電圧を−１Ｖ、０Ｖ、１Ｖ、２Ｖと変化させて印加し、ドレイン電流−ドレイン電圧特性を測定した。測定は室温で大気圧下で行った。図１０より、ゲート電圧によりドレイン電流を変調することができることが分かり、これはカーボンナノチューブ試料の純度が高いことを示している。
【００３１】
〈実施例２〉
実施例２では試料の精製に図１１に示す精製装置を用いた。図１１に示すように、この精製装置では、石英製の縦型の容器１を用い、これを縦型の炉２内に入れる。この精製装置のその他の構成は実施例１で用いた精製装置と同様である。この場合、炉２の外部にある容器１の下端に、セラミックス製のボート８上に試料９を載せたものを置く。
この精製装置を用いて、Ｎｉ触媒を用いてアーク放電法により成長させた試料の精製を実施例１と同様にして行ったところ、実施例１と同様な結果が得られた。
【００３２】
次に、この発明の第２の実施形態について説明する。
この第２の実施形態においては、基板上に金属触媒を形成し、炭素源としてのアルコールまたはアルコールの水溶液を気化させることにより得られるガスを反応ガスに用いてＣＶＤ法により常圧で単層カーボンナノチューブを成長させた後、この単層カーボンナノチューブの試料を水蒸気および／または塩化水素を含む雰囲気中に保持することにより精製を行う。単層カーボンナノチューブを成長させる際には、ＣＶＤ装置の反応室の反応部（炉の中に入っている反応管の部分）の外部でアルコールまたはアルコールの水溶液を気化させることにより得られるガスをこの反応部に導入することにより反応を行う。
【００３３】
単層カーボンナノチューブを成長させる基板は、無機材料および／または有機材料からなる基板であり、必要に応じてその材料が選ばれる。無機材料からなる基板としては、例えば、Ｓｉ基板（表面にＳｉＯ2 膜が形成されたものを含む）、ガラス基板、石英基板などが用いられる。有機材料からなる基板としては、例えば、ポリマー基板が用いられる。無機材料および有機材料からなる基板としては、これらの材料を組み合わせたものが用いられる。
【００３４】
基板上に形成する金属触媒としては、例えば、Ｆｅ、Ｃｏ、Ｎｉ、Ｍｏ、Ｐｔ、Ｐｄ、Ｒｈ、Ｉｒなどの金属や、これらの金属のうちの二種以上を組み合わせたもの、例えば、Ｆｅ−Ｃｏ、Ｎｉ−Ｃｏ、Ｆｅ−Ｍｏ、Ｃｏ−Ｍｏなどを用いることができるが、これらに限定されるものはない。この金属触媒は、典型的には、所定の担体に担持させる。この担体としては、例えば、ＭｇＯ、シリカ、アルミナ、ゼオライト、ジルコニア、チタニアなどを用いることができるが、これらに限定されるものではない。
成長温度は、５００℃以上１５００℃以下、好適には６５０℃以上９００℃以下、より好適には８００℃以上９００℃以下とする。
【００３５】
アルコールの水溶液のアルコール濃度は、０％より大きく１００％未満であるが、好適には５０％以上９５％以下、より好適には５０％以上８０％以下、さらに好適には７０％以上８０％以下とする。アルコールとしては、例えば、メタノール、エタノール、１−プロパノール、２−プロパノール、１−ブタノール、２−ブタノール、２−メチル−１−プロパノール、２−メチル−２−プロパノールなどを用いることができる。
【００３６】
この第２の実施形態によれば、アルコールまたはアルコールの水溶液を気化させることにより得られるガスを反応ガスに用いてＣＶＤ法により常圧で単層カーボンナノチューブを成長させるので、制御された構造を有する高品質の単層カーボンナノチューブを容易に製造することができる。しかも、直径が例えば０．６〜１．８ｎｍと極めて小さい単層カーボンナノチューブを含み、かつ直径の分布幅が例えば０．６〜０．７ｎｍと極めて狭い単層カーボンナノチューブを容易に製造することができる。そして、この単層カーボンナノチューブの試料を水蒸気および／または塩化水素を含む雰囲気中に保持することにより精製を行うので、単層カーボンナノチューブに損傷を与えることなく、アモルファスカーボンおよび金属微粒子を選択的に除去することができ、高純度の単層カーボンナノチューブを得ることができる。
【００３７】
〈実施例３〉
（１）触媒の調製
触媒としてＦｅ−Ｃｏを、従来の化学的含浸（chemical impregnation)法により作製した。具体的には、まず、硝酸鉄（Ｆｅ（ＮＯ3 ）3 ９Ｈ2 Ｏ）および硝酸コバルト（Ｃｏ（ＮＯ3 ）3 ９Ｈ2 Ｏ）をエタノール（典型的には４０ｍｌ）に溶解することにより硝酸金属溶液を調製した。次に、炭酸マグネシウム塩の分解により得られた酸化マグネシウム（ＭｇＯ）を担体としてこの溶液に加えた。次に、こうして得られた混合物を均一化のために３時間超音波処理した。この混合物からロータリーエバポレーターによりエタノールを除去した後、得られた材料を１１５℃で一晩乾燥させた。この後、この材料を粉末にした。ＭｇＯ担体における全触媒量は１０ｗｔ％に固定し、遷移金属のモル比はＦｅ／Ｃｏ＝１：２とした。
【００３８】
（２）常圧ＣＶＤ
図１２は単層カーボンナノチューブを常圧で製造するために用いたＣＶＤ装置を示す。図１２に示すように、反応管である石英管１１を炉１２内に入れる。石英管１１の両端は炉１２の外部に突き出るようにする。炉１２の温度は熱電対１３により測定し、温度制御装置１４により制御する。炉１２の外部にある石英管１１の一端の内部に、エタノールまたはエタノール水溶液１５が入った容器１６を置いた。エタノールまたはエタノール水溶液１５の濃度は１００〜５０％とした。石英ボート１７の上に触媒金属微粒子としてＦｅ／Ｃｏ微粒子を担持したＭｇＯからなる触媒１８を約１ｇ載せ、これを炉１２の中心部の石英管１１の中に挿入した。そして、容器１６内のエタノールまたはエタノール水溶液１５から気化したエタノールまたはエタノールおよび水のガスをＡｒ／Ｈ2 混合ガス流（Ａｒ：２５０ｍｌ／ｍｉｎ、Ｈ2 ：２０ｍｌ／ｍｉｎ）により輸送しながら、常圧において８５０℃、典型的には３０分間の反応時間で単層カーボンナノチューブをＣＶＤ法により製造した。エタノールまたはエタノール水溶液１５の気化速度の制御は、容器１６の底面に鉄片１９を固定しておき、石英管１１の外部に設けた磁石２０を石英管１１に沿って移動させることで容器１６を移動させ、それによって炉１２との間の距離を変化させ、加熱されている石英管１１からの輻射熱によるエタノールまたはエタノール水溶液１５の温度変化を制御することにより行った。
【００３９】
図１３は、１００％のエタノール濃度を用いて製造した直後の試料のラマンスペクトルを示す。図１３より、１３０〜３５０ｃｍ-1の低周波領域に単層カーボンナノチューブの特徴的なラマン散乱モードの一つであるラジアルブリージングモード（ＲＢＭ）が明確に観測される。ＲＢＭモードの周波数は単層カーボンナノチューブの直径に逆比例し、その関係は□＝２２３．７５／ｄ＋６．５と表すことができる（例えば、Lyu,S.C.;Liu,B.C.;Lee,T.J.;Liu,Z.Y.;Yang,C.W.;Park,C.Y.;Lee,C.J.,Chem.Commun.2003,734 参照。）。ただし、□はｃｍ-1単位のＲＢＭ周波数、ｄはｎｍ単位の単層カーボンナノチューブの直径であり、バンドル効果を考慮に入れている。１３０〜３５０ｃｍ-1のＲＢＭ周波数は０．６〜１．８ｎｍの直径に対応する。１５８６ｃｍ-1のメインピーク（Ｇバンド）の左側に現れている１５５２ｃｍ-1のショルダーピークはグラファイトのＥ2gモードの分裂に由来するものである。このショルダーピークもまた、単層カーボンナノチューブの特徴的なラマン散乱モードの一つである（例えば、A.Kasuya,Y.Sasaki,Y.Saito,K.Tohji,Y.Nishina,Phys.Rev.Lett.1997,78,4434参照。）。これらの特徴的なピークに加えて、１３２０ｃｍ-1に、欠陥により誘起されるモード、いわゆるＤバンドが現れており、これは試料がアモルファスカーボンのような欠陥のあるカーボンを含むことを示す。Ｄバンドに対するＧバンドの強度比（Ｇ／Ｄ比）は２．８であった。Ｇ／Ｄ比は単層カーボンナノチューブの純度の良い尺度であり、この比は試料の単層カーボンナノチューブ純度の増加にしたがって増加する（例えば、H.Kataura,Y.Kumazawa,Y.Maniwa,Y.Ohtsuka,R.Sen,S.Suzuki,Y.Achiba,Carbon 2000,38,1691 参照。）。
【００４０】
この実施例３においては、単層カーボンナノチューブの直径およびカイラリティーは、触媒における生成反応により決定される。したがって、単層カーボンナノチューブの構造はエタノール供給速度によって制御することができると考えられる。これを確認するために異なるエタノール濃度で単層カーボンナノチューブを製造した。表２に、試験を行ったエタノール濃度および得られた結果をまとめた。直径の分布はラマンスペクトルにおけるＲＢＭ周波数から推定した。また、図１４に表２の結果をグラフで示した。
【００４１】
【表２】
2007254271.tif 000004
【００４２】
図１４に示すように、エタノール濃度は明らかに単層カーボンナノチューブの直径の分布に影響を与える。一般に、もしエタノール濃度が高ければ、それに応じてエタノール蒸気濃度も高くなり、カーボンナノチューブの気−液−固（ＶＬＳ）成長プロセスに基づくずっと多くの種類のカーボン付着をもたらす。これに対し、エタノール濃度が低ければ、それに応じてエタノール蒸気濃度も低くなり、カーボン付着のタイプの種類が減少する。この傾向は図１４において見ることができる。
【００４３】
高品質の単層カーボンナノチューブの製造は、ＣＶＤ装置の反応部の形状のような実験のセットアップに大きく依存する。従来のエタノールＣＶＤにおいては、蒸発したエタノールが液化するのを防止するために、単層カーボンナノチューブは減圧下で製造される。減圧下では、常圧下と比較すると、エタノール濃度のよう成長パラメータを制御することは困難である。図１２に示すＣＶＤ装置においては、炉１２の外部にある石英管１１の一端の内部にエタノールまたはエタノール水溶液１５を入れた容器１６を設置しており、このため、エタノール濃度および気化速度を調整することにより常圧下で高品質の単層カーボンナノチューブを制御された直径の分布で製造することが可能となった。
【００４４】
（３）精製
常圧ＣＶＤ法による製造直後の試料に対して実施例１と同様な方法で精製を行った。具体的には、図１２に示すＣＶＤ装置において、図示省略した所定の機構により、石英管１１の内部と容器１６との間を遮断するとともに、実施例１と同様な構成により石英管１１の内部に水蒸気および塩化水素を供給し、この水蒸気および塩化水素を含む雰囲気中に製造直後の試料を保持することにより精製を行った。この結果、実施例１と同様に試料中のアモルファスカーボンおよび金属微粒子を殆ど除去することができた。
【００４５】
以上、この発明の実施形態および実施例について具体的に説明したが、この発明は上述の実施形態および実施例に限定されるものではなく、この発明の技術的思想に基づく各種の変形が可能である。
例えば、上述の実施形態および実施例において挙げた精製装置の構成、ＣＶＤ装置の構成、数値、材料、原料、プロセスなどはあくまでも例に過ぎず、必要に応じてこれらと異なる精製装置の構成、ＣＶＤ装置の構成、数値、材料、原料、プロセスなどを用いてもよい。
【図面の簡単な説明】
【００４６】
【図１】この発明の実施例１において用いる精製装置の構成を示す断面図である。
【図２】この発明の実施例１における精製前の試料のＴＥＭ像を示す図面代用写真および試料におけるアモルファスカーボンおよび金属微粒子の存在の様子を示す略線図である。
【図３】この発明の実施例１における精製後の試料のＴＥＭ像を示す図面代用写真である。
【図４】この発明の実施例１における精製後の試料のラマンスペクトルを示す略線図である。
【図５】この発明の実施例１における精製前の試料、精製後の試料および従来の精製方法による精製後の試料のＴＥＭ像を示す図面代用写真である。
【図６】この発明の実施例１における精製前の試料、精製後の試料および従来の精製方法による精製後の試料のＸ線回折パターンを示す略線図である。
【図７】この発明の実施例１における精製前の試料、精製後の試料および従来の精製方法による精製後の試料のＸＰＳスペクトルを示す略線図である。
【図８】図７に示すＸＰＳスペクトルの炭素１ｓ軌道のピーク付近の拡大図である。
【図９】図７に示すＸＰＳスペクトルの酸素１ｓ軌道のピーク付近の拡大図である。
【図１０】この発明の実施例１における精製後の試料を用いて作製した単層カーボンナノチューブＦＥＴのドレイン電流−ドレイン電圧曲線を示す略線図である。
【図１１】この発明の実施例２において用いる精製装置の構成を示す断面図である。
【図１２】この発明の実施例３において用いるＣＶＤ装置の構成を示す断面図である。
【図１３】この発明の実施例３において１００％のエタノール濃度を用いて製造した直後の試料のラマンスペクトルを示す略線図である。
【図１４】この発明の実施例３においてエタノール濃度を変えて成長を行った単層カーボンナノチューブの直径の分布の測定結果を示す略線図である。
【符号の説明】
【００４７】
１…容器、２…炉、３…温度制御装置、４…塩酸、５…バブラ、８…ボート、９…試料、１１…石英管、１２…炉、１３…熱電対、１４…温度制御装置、１５…エタノールまたはエタノール水溶液、１６…容器、１７…石英ボート、１８…触媒、１９…鉄片、２０…磁石
【図１】
2007254271.tif 000005
【図２】
2007254271.tif 000006
【図３】
2007254271.tif 000007
【図４】
2007254271.tif 000008
【図５】
2007254271.tif 000009
【図６】
2007254271.tif 000010
【図７】
2007254271.tif 000011
【図８】
2007254271.tif 000012
【図９】
2007254271.tif 000013
【図１０】
2007254271.tif 000014
【図１１】
2007254271.tif 000015
【図１２】
2007254271.tif 000016
【図１３】
2007254271.tif 000017
【図１４】
2007254271.tif 000018